(57)【特許請求の範囲】
【請求項１】
ペンタエリスリトールとカルボン酸との混合エステルであり、前記カルボン酸が、イソ酪酸、３，５，５−トリメチルヘキサン酸、および炭素数４〜７の直鎖脂肪族モノカルボン酸からなるペンタエリスリトールのテトラエステル。
【請求項２】
前記炭素数４〜７の直鎖脂肪族モノカルボン酸が、酪酸である請求項１に記載のペンタエリスリトールのテトラエステル。
【請求項３】
前記炭素数４〜７の直鎖脂肪族モノカルボン酸が、ペンタン酸である請求項１に記載のペンタエリスリトールのテトラエステル。
【請求項４】
１００℃の動粘度が、４．６〜８．２ｍｍ２／秒の範囲にある請求項１〜３のいずれかに記載のペンタエリスリトールのテトラエステル。  
【発明の詳細な説明】
【技術分野】
【０００１】
本発明は、冷凍機油等の工業用潤滑油等に用いられるペンタエリスリトールのテトラエステルに関する。
【背景技術】
【０００２】
冷凍機油等の工業用潤滑油に使用される潤滑油は、冬季または寒冷地などの低温の環境下で使用するための優れた低温流動性や、各種安定性の向上が要求されている。該安定性としては、熱安定性、酸化安定性、酸化・加水分解安定性等が挙げられる。また、該潤滑油を使用する機器においては、耐摩耗性、疲労防止性等の各種耐久性向上、省エネルギー性能の向上等が要求されている。【０００３】
特許文献１には、ペンタエリスリトールと３，５，５−トリメチルヘキサン酸とイソ酪酸とアジピン酸とを１：１：２．５：０．２５のモル比で反応させて得たエステルを含有する液状組成物が、冷蔵庫およびエアコンディショナーの冷却液体として有用であると記載されているが、該エステルの低温流動性および安定性等は満足するものではない。
【先行技術文献】
【特許文献】
【０００４】
【特許文献１】特開平６−２５６９０号公報
【発明の概要】
【発明が解決しようとする課題】
【０００５】
本発明の目的は、優れた低温流動性および優れた安定性等をバランスよく有する冷凍機油等に用いられるペンタエリスリトールのテトラエステルを提供することにある。
【課題を解決するための手段】
【０００６】
本発明は、以下の［１］〜［５］を提供する。
［１］ペンタエリスリトールとカルボン酸との混合エステルであり、前記カルボン酸が、イソ酪酸、３，５，５−トリメチルヘキサン酸、および炭素数４〜７の直鎖脂肪族モノカルボン酸を含有するペンタエリスリトールのテトラエステル。
［２］前記カルボン酸が、イソ酪酸、３，５，５−トリメチルヘキサン酸、および炭素数４〜７の直鎖脂肪族モノカルボン酸からなる［１］に記載のペンタエリスリトールのテトラエステル。
［３］前記炭素数４〜７の直鎖脂肪族モノカルボン酸が、酪酸である［１］又は［２］に記載のペンタエリスリトールのテトラエステル。
［４］前記炭素数４〜７の直鎖脂肪族モノカルボン酸が、ペンタン酸である［１］又は［２］に記載のペンタエリスリトールのテトラエステル。
［５］１００℃の動粘度が、４．６〜８．２ｍｍ2/秒の範囲にある［１］〜［４］のいずれかに記載のペンタエリスリトールのテトラエステル。
【発明の効果】
【０００７】
本発明により、優れた低温流動性および優れた安定性等をバランスよく有する冷凍機油等に用いられるペンタエリスリトールのテトラエステルを提供できる。
【発明を実施するための形態】
【０００８】
本発明のペンタエリスリトールのテトラエステルは、ペンタエリスリトールと、イソ酪酸、３，５，５−トリメチルヘキサン酸および炭素数４〜７の直鎖脂肪族モノカルボン酸を含有するカルボン酸との混合エステルである。ここで、ペンタエリスリトールのテトラエステルとは、ペンタエリスリトールに対してエステルを形成するカルボン酸を複数種用いてエステル化して得られる化合物を意味する。
【０００９】
また、本発明でいう「混合エステル」には、下記（ｉ）〜（ｖｉ）：
（ｉ）同一分子における構成カルボン酸がイソ酪酸、３，５，５−トリメチルヘキサン酸、および炭素数４〜７の直鎖脂肪族モノカルボン酸を含むペンタエリスリトールのテトラエステル
（ｉｉ）同一分子における構成カルボン酸がイソ酪酸、３，５，５−トリメチルヘキサン酸、および炭素数４〜７の直鎖脂肪族モノカルボン酸の群から選ばれる２つを含むペンタエリスリトールのテトラエステル
（ｉｉｉ）ペンタエリスリトールとイソ酪酸を含有するカルボン酸とのテトラエステル
（ｉｖ）ペンタエリスリトールと３，５，５−トリメチルヘキサン酸を含有するカルボン酸とのテトラエステル
（ｖ）ペンタエリスリトールと炭素数４〜７の直鎖脂肪族モノカルボン酸を含有するカルボン酸とのテトラエステル
（ｖｉ）上記（ｉ）〜（ｖ）の群から選ばれる２つ以上のテトラエステルの混合物
の各態様が包含される（ただし混合エステルを構成するカルボン酸は、イソ酪酸、３，５，５−トリメチルヘキサン酸、および炭素数４〜７の直鎖脂肪族モノカルボン酸を含む）。
本発明のペンタエリスリトールのテトラエステル中にペンタエリスリトールのトリエステル等が不純物として含まれていてもよい。
【００１０】
混合エステルを構成するカルボン酸には、イソ酪酸、３，５，５−トリメチルヘキサン酸、および炭素数４〜７の直鎖脂肪族モノカルボン酸以外のその他のカルボン酸が含まれていてもよい。その他のカルボン酸としては、例えば、酢酸、プロピオン酸、オクタン酸、ノナン酸、デカン酸、ドデカン酸、テトラデカン酸、ヘキサデカン酸、オクタデカン酸等の直鎖の脂肪族モノカルボン酸、２−メチル酪酸、３−メチル酪酸、２，２，−ジメチルプロパン酸、２−エチル酪酸、２−メチルペンタン酸、４−メチルペンタン酸、２−メチルヘキサン酸、２−エチルペンタン酸、２−エチル−２−メチル酪酸、２，２−ジメチルペンタン酸、２−メチルヘプタン酸、２−エチルヘキサン酸、３−エチルヘキサン酸、２−エチル−２−メチルペンタン酸、２−メチルオクタン酸、２，２−ジメチルヘプタン酸、イソトリデカン酸、イソステアリン酸等の分岐状の脂肪族モノカルボン酸等が挙げられる。
【００１１】
前記のイソ酪酸、３，５，５−トリメチルヘキサン酸および炭素数４〜７の直鎖脂肪族モノカルボン酸を含有するカルボン酸中のその他のカルボン酸の含量は、本発明のペンタエリスリトールのテトラエステルが低温流動性、安定性またはジフルオロメタン冷媒等に対する相溶性等の優れた特性を損なわない範囲であればよい。イソ酪酸と３，５，５−トリメチルヘキサン酸と炭素数４〜７の直鎖脂肪族モノカルボン酸との和に対するその他のカルボン酸のモル比［その他のカルボン酸／（イソ酪酸、３，５，５−トリメチルヘキサン酸および炭素数４〜７の直鎖脂肪族モノカルボン酸）比］は、０／１００〜５／１００の範囲にあるのが好ましい。
【００１２】
本発明においては、混合エステルを構成するカルボン酸が、イソ酪酸、３，５，５−トリメチルヘキサン酸、および炭素数４〜７の直鎖脂肪族モノカルボン酸からなるものであるのがより好ましい。
【００１３】
本発明のペンタエリスリトールのテトラエステルを構成する炭素数４〜７の直鎖脂肪族モノカルボン酸としては、具体的には、酪酸、ペンタン酸、ヘキサン酸、ヘプタン酸が挙げられ、中でも、酪酸またはペンタン酸が好ましい。炭素数４〜７の直鎖脂肪族モノカルボン酸が酪酸またはペンタン酸であるとき、本発明のペンタエリスリトールのテトラエステルは、ジフルオロメタン冷媒に対する幅広い濃度での相溶性、粘度−温度特性、低温流動性、低温特性、安定性等の優れた特性を特にバランスよく有する。
【００１４】
本発明のペンタエリスリトールのテトラエステルを構成する炭素数４〜７の直鎖脂肪族モノカルボン酸が酪酸またはペンタン酸であるとき、イソ酪酸と３，５，５−トリメチルヘキサン酸との和に対する酪酸またはペンタン酸のモル比[（酪酸またはペンタン酸）／（イソ酪酸および３，５，５−トリメチルヘキサン酸）比]が、１０／１００〜３００／１００の範囲であるのが好ましい。
【００１５】
本発明のペンタエリスリトールのテトラエステルを構成する炭素数４〜７の直鎖脂肪族モノカルボン酸がヘプタン酸であるとき、イソ酪酸と３，５，５−トリメチルヘキサン酸との和に対するヘプタン酸のモル比［ヘプタン酸／（イソ酪酸および３，５，５−トリメチルヘキサン酸）比］が、２０／１００〜１００／１００の範囲であるのが好ましい。
【００１６】
本発明のペンタエリスリトールのテトラエステルを構成するすべてのカルボン酸の和に対するイソ酪酸の割合（モル％）は、低温特性と安定性において、５〜５５モル％の範囲であるのが好ましく、９〜４０モル％の範囲であるのがより好ましく、１５〜４０モル％の範囲であるのがさらにより好ましい。
【００１７】
本発明のペンタエリスリトールのテトラエステルは、例えば、ペンタエリスリトールと、イソ酪酸と、３，５，５−トリメチルヘキサン酸と、炭素数４〜７の直鎖脂肪族モノカルボン酸と、所望によりその他のカルボン酸とを１２０〜２５０℃で、５〜６０時間反応させることにより製造することができる。
【００１８】
前記反応において触媒を用いてもよく、触媒としては、例えば、鉱酸、有機酸、ルイス酸、有機金属、固体酸等が挙げられる。鉱酸の具体例としては、例えば、塩酸、フッ化水素酸、硫酸、リン酸、硝酸等が挙げられる。有機酸の具体例としては、例えば、ｐ−トルエンスルホン酸、ベンゼンスルホン酸、ブタンスルホン酸、プロパンスルホン酸、エタンスルホン酸、メタンスルホン酸等が挙げられる。ルイス酸の具体例としては、例えば、三フッ化ホウ素、塩化アルミニウム、四塩化スズ、四塩化チタン等が挙げられる。有機金属の具体例としては、例えば、テトラプロポキシチタン、テトラブトキシチタン、テトラキス(２−エチルヘキシルオキシ)チタン等が挙げられる。固体酸の具体例としては、例えば、陽イオン交換樹脂等が挙げられる。
【００１９】
イソ酪酸の使用量と３，５，５−トリメチルヘキサン酸の使用量と炭素数４〜７の直鎖脂肪族モノカルボン酸の使用量とその他のカルボン酸の使用量との和が、使用するペンタエリスリトールの水酸基に対して、１．１〜１．４倍モルであるのが好ましい。
【００２０】
前記反応において溶媒を用いてもよく、溶媒としては、例えば、ベンゼン、トルエン、キシレン、ヘキサン、ヘプタン、イソヘキサン、イソオクタン、イソノナン、デカン等の炭化水素系溶媒等が挙げられる。
【００２１】
反応により生成する水を反応混合物から取り除きながら反応を行うことが好ましい。反応により生成する水を反応混合物から取り除くとき、同時にイソ酪酸および／または炭素数４〜７の直鎖脂肪族モノカルボン酸も反応混合物から取り除いてしまうことがある。
【００２２】
また、ペンタエリスリトールに対する、イソ酪酸と３，５，５−トリメチルヘキサン酸と炭素数４〜７の直鎖脂肪族モノカルボン酸との反応性の差から、得られたテトラエステルを構成するイソ酪酸と３，５，５−トリメチルヘキサン酸と炭素数４〜７の直鎖脂肪族モノカルボン酸のモル比が、テトラエステルの製造に使用した量におけるそれとは異なることがある。
【００２３】
反応後、必要に応じて、本発明のペンタエリスリトールのテトラエステルを有機合成化学で通常用いられる方法(水および／またはアルカリ水溶液を用いた洗浄、活性炭、吸着剤等による処理、各種クロマトグラフィー法、蒸留法等)で精製してもよい。
【００２４】
本発明のペンタエリスリトールのテトラエステルは、優れた低温流動性、優れた安定性、優れた低温特性、優れた粘度−温度特性、優れたジフルオロメタン溶媒に対する相溶性、優れた潤滑性等を有する。
【００２５】
粘度−温度特性とは、潤滑油などの油剤の温度変化に対する動粘度の変化のことである。粘度−温度特性が良好なものとは、温度変化に対して粘度変化が小さく、一方不良なものとは、低温域での急激な増粘や、高温域で動粘度が想定以上に低くなるようなものである。一般にこの特性は粘度指数として表わされ、数値が高い方が粘度−温度特性が良好であると言える。また、低温域での粘度特性は低温流動性とも言われ、流動点や凝固点、チャンネル点などで表わされる。
【００２６】
流動点は、日本工業規格（ＪＩＳ）Ｋ２２６９の方法に準じて潤滑油などの油剤を冷却したときに、油剤が流動する最低の温度をいう。流動点が低い油剤は、冬季または寒冷地などの低温の環境下や、冷凍機油として使用する場合において冷凍機内の蒸発器などが低温となる運転条件であっても流動性が悪化しないため、油剤を使用する機器の作動不良を生じない等の点で好ましい。
【００２７】
また、潤滑油などの油剤を温度差が大きい場所で長期間保管するまたは使用する場合には、高温域では揮発性等が無く、低温域では固化や析出等のない油剤が好ましい。温度範囲としては特に制限は無いが、高温側では１５０℃程度、低温側では−２０℃程度で安定して使用できる油剤が好ましい。低温域で、固化や析出物が出ない特性を低温特性と定義する。本発明では、カルボン酸として炭素数４〜７の直鎖脂肪族モノカルボン酸を用いることにより、低温時に析出物が発生するのを抑えることができる。
【００２８】
安定性には、例えば潤滑油用途では熱安定性、酸化安定性、酸化・加水分解安定性、せん断安定性などが挙げられる。
【００２９】
潤滑性には、摩擦低減性や摩耗低減性、極圧性などが挙げられる。
【００３０】
また、本発明のペンタエリスリトールのテトラエステルは、従来のジフルオロメタン混合溶媒（Ｒ−４１０Ａ、Ｒ−４０７Ｃ）に対してだけでなく、ジフルオロメタン冷媒単独に対する相溶性に優れている。冷凍機用の冷媒としては、近年、ジフルオロメタン冷媒（ＨＦＣ−３２）が注目されている。ジフルオロメタン冷媒は、オゾン破壊係数がゼロであり、地球温暖化係数（ＧＷＰ）が現在用いられている冷媒［Ｒ−４１０Ａ（ジフルオロメタンとペンタフルオロエタンとの混合物）、Ｒ−４０７Ｃ（ジフルオロメタンとペンタフルオロエタンと１，１，１，２−テトラフルオロエタンとの混合物）等］の約１／３〜１／４と低く、かつ成績係数（ＣＯＰ）もＲ−４１０Ａ、Ｒ−４０７Ｃ等に対して約５〜１３％向上するため省エネルギー化の観点からも好ましい冷媒である（「潤滑経済」，２００４年６月号（Ｎｏ．４６０），ｐ．１７）。しかし、従来の潤滑油基油ではジフルオロメタン冷媒に対する相溶性が十分でなく、相溶性が優れた潤滑油基油が求められている（特開２００２−１２９１７７号公報）。
【００３１】
ジフルオロメタン冷媒に対する相溶性は、一般に二層分離温度を用いて表す。低温側での相溶性は二層分離温度が低いものほど良好であると言える。また、冷媒に対するエステルの相溶性は、該エステルの性質と相関がある。本発明では、カルボン酸としてイソ酪酸を用いているので、ジフルオロメタン溶媒に対する相溶性がよい。
【００３２】
本発明のペンタエリスリトールのテトラエステルを冷凍機油に用いるときの該テトラエステルの１００℃における動粘度は、４．６〜８．２ｍｍ2／秒の範囲にあるのが好ましく、５．０〜７．０ｍｍ2／秒の範囲にあるのがより好ましい。
また、該エステルの粘度指数は、８９以上であることが好ましい。
【００３３】
本発明のペンタエリスリトールのテトラエステルを冷凍機油に用いるとき、該テトラエステルの水酸基の残存量が多いと、冷凍機油が低温で白濁し、冷凍サイクルのキャピラリー装置を閉塞させる等、好ましくない現象が起こるため、該混合エステルの水酸基価は１０ｍｇＫＯＨ／ｇ以下であるのが好ましく、５ｍｇＫＯＨ／ｇ以下であるのがより好ましい。
【００３４】
本発明のペンタエリスリトールのテトラエステルは、冷凍機油に用いられる他、エンジン油、ギア油、ハイブリッド車や電気自動車に利用されるモーター油、グリース、金属部品の洗浄剤、可塑剤等にも用いることができる。
【００３５】
本発明のペンタエリスリトールのテトラエステルを用いた冷凍機油としては、例えば、ペンタエリスリトールのテトラエステルと、潤滑油用添加剤とを含有する冷凍機油等が挙げられる。本発明のペンタエリスリトールのテトラエステルを用いた冷凍機油において、該テトラエステルは潤滑油基油として用いられる。
【００３６】
潤滑油用添加剤としては、例えば、酸化防止剤、摩耗低減剤(耐摩耗剤、焼付き防止剤、極圧剤など)、摩擦調整剤、酸捕捉剤、金属不活性化剤、消泡剤等の、通常潤滑油添加剤として用いられているもの等が挙げられる。これらの添加剤の含有量は、冷凍機油中、それぞれ、０．００１〜５重量％であるのが好ましい。
【００３７】
本発明のペンタエリスリトールのテトラエステルと、その他の潤滑油基油とを併用して用いてもよい。その他の潤滑油基油としては、例えば、鉱物油、合成基油などが挙げられる。
【００３８】
鉱物油としては、例えば、パラフィン基系原油、中間基系原油、ナフテン基系原油等が挙げられる。また、これらを蒸留などにより精製した精製油も使用可能である。
【００３９】
合成基油としては、例えば、ポリ−α−オレフィン(ポリブテン、ポリプロピレン、炭素数８〜１４のα−オレフィンオリゴマー等)、本発明のテトラエステル以外の脂肪族エステル（脂肪酸モノエステル、多価アルコールの脂肪酸エステル、脂肪族多塩基酸エステル等）、芳香族エステル（芳香族モノエステル、多価アルコールの芳香族エステル、芳香族多塩基酸エステル等）、ポリアルキレングリコール、ポリビニルエーテル、ポリフェニルエーテル、アルキルベンゼン、カーボネート、合成ナフテン等が挙げられる。
【００４０】
また、本発明のペンタエリスリトールのテトラエステルは、ベンゾトリアゾール等の金属不活性剤、シリコーン系消泡剤等の潤滑油用添加剤を溶解する能力に優れる。該潤滑油用添加剤は、例えば、潤滑油、潤滑油を用いる機器等の寿命を長くするために潤滑油に溶解して用いられる。該潤滑油用添加剤は、一般的にペンタエリスリトールエステルに対する溶解性が低い（特開平１０−２５９３９４号公報）。また、ベンゾトリアゾールは、鉱油および／または合成油に対する溶解度が低い（特開昭５９−１８９１９５号公報）。しかし、例えば、本発明のペンタエリスリトールのテトラエステルであるテトラエステル４（後述の実施例４）およびテトラエステル１０（後述の実施例１０）におけるベンゾトリアゾールの溶解度（２５℃）は、０．０３１ｇ／ｇおよび０．０２４ｇ／ｇであり、いずれのペンタエリスリトールのテトラエステルにおいてもベンゾトリアゾールの高い溶解度を示す。本発明のペンタエリスリトールのテトラエステルは、ベンゾトリアゾールを溶解させたときにおいて、優れた低温流動性、優れた耐摩耗性を有する。
【実施例】
【００４１】
以下、実施例、比較例および試験例により、本発明をさらに具体的に説明するが、以下の実施例に限定されるものではない。
核磁気共鳴スペクトルは、以下の測定機器、測定手法により測定した。
測定機器；日本電子社製ＧＳＸ−４００（４００ＭＨｚ）
測定手法；1Ｈ−ＮＭＲ、標準物（テトラメチルシラン）、溶媒（ＣＤＣｌ3）【００４２】
以下の実施例１〜１２において製造したペンタエリスリトールのテトラエステルのそれぞれについて、核磁気共鳴スペクトルを測定し、ペンタエリスリトールのテトラエステルにおけるイソ酪酸と３，５，５−トリメチルヘキサン酸と炭素数４〜７の直鎖脂肪族モノカルボン酸とのモル比を以下の式により算出した。【００４３】
イソ酪酸／３，５，５−トリメチルヘキサン酸／炭素数４〜７の直鎖脂肪族モノカルボン酸＝ピークＸの積分値／ピークＹの積分値／（ピークＺの積分値／２）
ここでピークＸはイソ酪酸におけるメチン基上の水素原子のピークに相当し、ピークＹは３，５，５−トリメチルヘキサン酸におけるメチン基上の水素原子に相当し、ピークＺは炭素数４〜７の直鎖脂肪族モノカルボン酸におけるカルボニル基のα位のメチレン基上の水素原子のピークに相当する。【００４４】
以下の比較例１において製造したペンタエリスリトールのエステルについて、核磁気共鳴スペクトルを測定し、ペンタエリスリトールのエステルにおけるイソ酪酸と３，５，５−トリメチルヘキサン酸とアジピン酸とのモル比を以下の式により算出した。
イソ酪酸／３，５，５−トリメチルヘキサン酸／アジピン酸＝ピークＸの積分値／ピークＹの積分値／（ピークＷの積分値／４）
ここでピークＸおよびピークＹは前記と同義であり、ピークＷはアジピン酸におけるカルボニル基のα位のメチレン基上の水素原子のピークに相当する。【００４５】
[実施例１] 
[イソ酪酸と３，５，５−トリメチルヘキサン酸と酪酸のモル比（イソ酪酸／３，５，５−トリメチルヘキサン酸／酪酸比）が７１／２９／３３であるペンタエリスリトールのテトラエステル(テトラエステル１)の製造]
吸着剤としては、協和化学工業社製キョーワード５００を用いた。
活性炭としては、日本エンバイロケミカルズ社製白鷺Ｐを用いた。
ディーンスタークトラップの付いた反応器にペンタエリスリトール３２７g(２．４モル、広栄パーストープ社製)、イソ酪酸６５０g(７．４モル、東京化成社製)、３，５，５−トリメチルヘキサン酸３６５g(２．３モル、協和発酵ケミカル社製)、および酪酸１６２g(１．８モル、和光純薬社製)を仕込み、混合物を攪拌しながら室温で３０分間窒素バブリングを行うことにより混合物を脱気した。
次いで、窒素バブリングを行いながら混合物を１３８〜２３０℃で３０時間攪拌した。反応後、反応生成物を０．７ｋＰａの減圧下、２１８℃で１時間攪拌することにより、反応生成物中の未反応のカルボン酸を留去した。反応生成物を、該反応生成物の酸価に対して２倍モルの水酸化ナトリウムを含むアルカリ水溶液４００ｍＬで、８５℃で１時間洗浄した。次いで、反応生成物を、水４００ｍＬで８８℃で１時間、３回洗浄した。次いで、窒素バブリングを行いながら反応生成物を１．１ｋＰａの減圧下、１０６℃で１時間攪拌することにより反応生成物を乾燥した。
反応生成物に吸着剤５．０ｇ(反応生成物の重量０．５％に相当する)および活性炭９．９ｇ(反応生成物の重量１．０％に相当する)を添加し、窒素バブリングを行いながら反応生成物を１．１ｋＰａの減圧下、１０４℃で２時間攪拌した後、濾過助剤を用いて濾過することにより、テトラエステル１を８２２ｇ得た。【００４６】
[実施例２]
[イソ酪酸と３，５，５−トリメチルヘキサン酸と酪酸のモル比（イソ酪酸／３，５，５−トリメチルヘキサン酸／酪酸比）が６２／３８／５７であるペンタエリスリトールのテトラエステル(テトラエステル２)の製造]
ペンタエリスリトール、イソ酪酸、３，５，５−トリメチルヘキサン酸および酪酸の使用量のモル比（ペンタエリスリトール／イソ酪酸／３，５，５−トリメチルヘキサン酸／酪酸比）を１／１．８０／１．２０／１．８０にする以外は、実施例１と同様に操作して、テトラエステル２を得た。【００４７】
[実施例３]
[イソ酪酸と３，５，５−トリメチルヘキサン酸と酪酸のモル比（イソ酪酸／３，５，５−トリメチルヘキサン酸／酪酸比）が３４／６６／９５であるペンタエリスリトールのテトラエステル(テトラエステル３)の製造]
ペンタエリスリトール、イソ酪酸、３，５，５−トリメチルヘキサン酸および酪酸の使用量のモル比（ペンタエリスリトール／イソ酪酸／３，５，５−トリメチルヘキサン酸／酪酸比）を１／０．７２／１．６８／２．４０にする以外は、実施例１と同様に操作して、テトラエステル３を得た。【００４８】
[実施例４]
[イソ酪酸と３，５，５−トリメチルヘキサン酸と酪酸のモル比（イソ酪酸／３，５，５−トリメチルヘキサン酸／酪酸比）が３４／６６／４１であるペンタエリスリトールのテトラエステル(テトラエステル４)の製造]
ペンタエリスリトール、イソ酪酸、３，５，５−トリメチルヘキサン酸および酪酸の使用量のモル比（ペンタエリスリトール／イソ酪酸／３，５，５−トリメチルヘキサン酸／酪酸比）を１／１．２０／２．００／１．６０にする以外は、実施例１と同様に操作して、テトラエステル４を得た。【００４９】
[実施例５]
[イソ酪酸と３，５，５−トリメチルヘキサン酸と酪酸のモル比（イソ酪酸／３，５，５−トリメチルヘキサン酸／酪酸比）が２４／７６／４２であるペンタエリスリトールのテトラエステル(テトラエステル５)の製造]
ペンタエリスリトール、イソ酪酸、３，５，５−トリメチルヘキサン酸および酪酸の使用量のモル比（ペンタエリスリトール／イソ酪酸／３，５，５−トリメチルヘキサン酸／酪酸比）を１／０．９０／３．００／０．９０にする以外は、実施例１と同様に操作して、テトラエステル５を得た。【００５０】
[実施例６]
[イソ酪酸と３，５，５−トリメチルヘキサン酸とペンタン酸のモル比（イソ酪酸／３，５，５−トリメチルヘキサン酸／ペンタン酸比）が３０／７０／２５９であるペンタエリスリトールのテトラエステル(テトラエステル６)の製造]
酪酸の代わりにペンタン酸を用い、ペンタエリスリトール、イソ酪酸、３，５，５−トリメチルヘキサン酸およびペンタン酸の使用量のモル比（ペンタエリスリトール／イソ酪酸／３，５，５−トリメチルヘキサン酸／ペンタン酸比）を１／０．３８／０．９６／３．４６にする以外は、実施例１と同様に操作して、テトラエステル６を得た。【００５１】
[実施例７]
[イソ酪酸と３，５，５−トリメチルヘキサン酸とペンタン酸のモル比（イソ酪酸／３，５，５−トリメチルヘキサン酸／ペンタン酸比）が６９／３１／７４であるペンタエリスリトールのテトラエステル(テトラエステル７)の製造]
酪酸の代わりにペンタン酸を用い、ペンタエリスリトール、イソ酪酸、３，５，５−トリメチルヘキサン酸およびペンタン酸の使用量のモル比（ペンタエリスリトール／イソ酪酸／３，５，５−トリメチルヘキサン酸／ペンタン酸比）を１／１．９２／０．９６／１．９２にする以外は、実施例１と同様に操作して、テトラエステル７を得た。【００５２】
[実施例８]
[イソ酪酸と３，５，５−トリメチルヘキサン酸とペンタン酸のモル比（イソ酪酸／３，５，５−トリメチルヘキサン酸／ペンタン酸比）が３２／６８／１０４であるペンタエリスリトールのテトラエステル(テトラエステル８)の製造]
酪酸の代わりにペンタン酸を用い、ペンタエリスリトール、イソ酪酸、３，５，５−トリメチルヘキサン酸およびペンタン酸の使用量のモル比（ペンタエリスリトール／イソ酪酸／３，５，５−トリメチルヘキサン酸／ペンタン酸比）を１／０．７２／１．６８／２．４０にする以外は、実施例１と同様に操作して、テトラエステル８を得た。【００５３】
［実施例９]
[イソ酪酸と３，５，５−トリメチルヘキサン酸とペンタン酸とのモル比（イソ酪酸／３，５，５−トリメチルヘキサン酸／ペンタン酸比）が３５／６５／４２であるペンタエリスリトールのテトラエステル（テトラエステル９）の製造］
酪酸の代わりにペンタン酸を用い、ペンタエリスリトール、イソ酪酸、３，５，５−トリメチルヘキサン酸およびペンタン酸の使用量のモル比（ペンタエリスリトール／イソ酪酸／３，５，５−トリメチルヘキサン酸／ペンタン酸比）を１／１．２０／２．００／１．６０にする以外は、実施例１と同様に操作して、テトラエステル９を得た。【００５４】
［実施例１０]
[イソ酪酸と３，５，５−トリメチルヘキサン酸とペンタン酸とのモル比（イソ酪酸／３，５，５−トリメチルヘキサン酸／ペンタン酸比）が４０／６０／１１であるペンタエリスリトールのテトラエステル（テトラエステル１０）の製造］
酪酸の代わりにペンタン酸を用い、ペンタエリスリトール、イソ酪酸、３，５，５−トリメチルヘキサン酸およびペンタン酸の使用量のモル比（ペンタエリスリトール／イソ酪酸／３，５，５−トリメチルヘキサン酸／ペンタン酸比）を１／１．７３／２．５９／０．４８にする以外は、実施例１と同様に操作して、テトラエステル１０を得た。【００５５】
［実施例１１]
[イソ酪酸と３，５，５−トリメチルヘキサン酸とペンタン酸とのモル比（イソ酪酸／３，５，５−トリメチルヘキサン酸／ペンタン酸比）が２６／７４／２２であるペンタエリスリトールのテトラエステル（テトラエステル１１）の製造］
酪酸の代わりにペンタン酸を用い、ペンタエリスリトール、イソ酪酸、３，５，５−トリメチルヘキサン酸およびペンタン酸の使用量のモル比（ペンタエリスリトール／イソ酪酸／３，５，５−トリメチルヘキサン酸／ペンタン酸比）を１／０．９０／３．００／０．９０にする以外は、実施例１と同様に操作して、テトラエステル１１を得た。【００５６】
[実施例１２]
[イソ酪酸と３，５，５−トリメチルヘキサン酸とヘプタン酸のモル比（イソ酪酸／３，５，５−トリメチルヘキサン酸／ヘプタン酸比）が６５／３５／７２であるペンタエリスリトールのテトラエステル(テトラエステル１２)の製造]
酪酸の代わりにヘプタン酸を用い、ペンタエリスリトール、イソ酪酸、３，５，５−トリメチルヘキサン酸およびヘプタン酸の使用量のモル比（ペンタエリスリトール／イソ酪酸／３，５，５−トリメチルヘキサン酸／ヘプタン酸比）を１／１．９２／０．９６／１．９２にする以外は、実施例１と同様に操作して、テトラエステル１２を得た。【００５７】
[比較例１]
[イソ酪酸と３，５，５−トリメチルヘキサン酸とアジピン酸のモル比（イソ酪酸／３，５，５−トリメチルヘキサン酸／アジピン酸比）が６９／３１／７であるペンタエリスリトールのエステル(エステルＡ)の製造]
酪酸の代わりにアジピン酸を用い、ペンタエリスリトール、イソ酪酸、３，５，５−トリメチルヘキサン酸およびアピジン酸の使用量のモル比（ペンタエリスリトール／イソ酪酸／３，５，５−トリメチルヘキサン酸／アジピン酸比）を１／２．５０／１．００／０．２５にする以外は、実施例１と同様に操作して、エステルＡを得た。【００５８】
（試験例１）流動点の測定
自動流動点測定器ＲＰＣ−０１ＣＭＬ(離合社製)を用い、ＪＩＳ Ｋ２２６９−１９８７の方法に準じてテトラエステル１〜１２およびエステルＡの流動点を測定した。結果を表１〜３に示す。【００５９】
（試験例２）動粘度の測定
キャノン−フェンスケ粘度計を用い、ＪＩＳ Ｋ２２８３：２０００の方法に準じてテトラエステル１〜１２およびエステルＡの４０℃および１００℃における動粘度を測定した。また、同方法に準じて粘度指数を算出した。結果を表１〜３に示す。【００６０】
（試験例３）二層分離温度の測定
ＪＩＳ Ｋ２２１１：２００９の方法に準じてテトラエステル１〜４および６〜８の二層分離温度を測定した。テトラエステル１〜４および６〜８のそれぞれ０．４ｇとジフルオロメタン冷媒３．６ｇを耐圧ガラス管に封入し、混合物を３０℃から毎分０．５℃の速度で冷却し、混合物が二層分離または白濁する温度を二層分離温度とした。結果を以下に示す。【００６１】
（試験例４）−２０℃での固化、析出物有無の確認（低温特性の評価）
テトラエステル２〜１２をそれぞれ１.０ｇガラス容器に入れ、−２０℃に設定した恒温器中で９６時間静置した。静置後の固化、析出物有無を目視にて確認した。結果を以下に示す。【００６２】
（試験例５）ＲＢＯＴ寿命の測定（酸化・加水分解安定性、酸化安定性の評価）
「条件１」
回転ボンベ式酸化安定度試験器ＲＢＯＴ−０２(離合社製)を用い、ＪＩＳ Ｋ２５１４−１９９６の方法に準じて酸化安定度試験を行った。テトラエステル１〜１２およびエステルＡのそれぞれ４９.５０ｇと、４，４'−メチレンビス（２，６−ジ−ｔｅｒｔ−ブチルフェノール）(東京化成工業社製)０．２５ｇと、ＩＲＧＡＮＯＸ Ｌ５７(チバ・スペシャルテイ・ケミカルズ社製)０．２５ｇと、水５ｍＬと、紙やすり＃４００で磨いた電解銅線（直径１．６ｍｍ、長さ３ｍ）を耐圧容器に入れた。次いで、該耐圧容器に酸素を６２０ｋＰａまで圧入し、該耐圧容器を１５０℃の恒温槽に入れ、毎分１００回転で回転させた。該耐圧容器の圧力が最高になったときから１７５ｋＰａの圧力降下をするまでに要する時間（ＲＢＯＴ寿命）を測定した。結果を表１〜３に示す。
表１〜３において、ＲＢＯＴ寿命が長いほどテトラエステルの酸化・加水分解安定性が優れていることを表わす。【００６３】
「条件２」
４，４'−メチレンビス（２，６−ジ−ｔｅｒｔ−ブチルフェノール）とＩＲＧＡＮＯＸ Ｌ５７と水を耐圧容器に入れず、それ以外は条件１と同様の操作を行い、テトラエステル３および８において、該耐圧容器の圧力が最高になったときから１７５ｋＰａの圧力降下をするまでに要する時間（ＲＢＯＴ寿命）を測定した。ここで、ＲＢＯＴ寿命が長いほどテトラエステルの酸化安定性が優れていることを表わす。【００６４】
（試験例６）重量減少温度の測定(熱安定性の評価)
熱重量／示差熱量計Ｔｇ−ＤＴＡ６２００（セイコー・インスツルメント社製)を用い、以下の条件で、テトラエステル５、６および９〜１２の５％重量減少温度を測定した。結果を表４に示す。
測定温度；４０〜４２０℃、昇温速度；１０℃／分、雰囲気；窒素通気(３００ｍＬ／分)、試料容器；アルミニウム製１５μl(開放)、サンプル量；３ｍｇ【００６５】
【表１】
0005990168.tif 000002
【００６６】
【表２】
0005990168.tif 000003
【００６７】
【表３】
0005990168.tif 000004
【００６８】
【表４】
0005990168.tif 000005
【００６９】
表１〜３より、テトラエステル１〜１２は、１００℃における動粘度が４．６〜８．２ｍｍ2／秒であって、粘度指数が８９以上であり、流動点が−４２．５℃以下と優れた低温流動性を有し、条件１におけるＲＢＯＴ寿命が７５６分間以上と優れた酸化・加水分解安定性を有することがわかる。【００７０】
表４より、テトラエステル５、６および９〜１２は、Ｔｇ−ＤＴＡの測定において、５％重量減少温度が２２１．８℃以上であった。本発明のテトラエステルは優れた熱安定性を有することがわかる。【００７１】
試験例３において、テトラエステル１〜４および６〜８は、二層分離温度が−３２℃以下であり、中でもテトラエステル１〜３および７は−５０℃以下であった。本発明のテトラエステルは、ジフルオロメタン冷媒に対する優れた相溶性を有することがわかる。【００７２】
試験例４において、テトラエステル２〜１２は、固化せず、また析出物も確認されなかった。テトラエステル２〜１２は、低温域で長期間保管するまたは使用する場合にも、好ましく使用できることがわかる。【００７３】
試験例５の「条件２」において、テトラエステル３はＲＢＯＴ寿命が２１７分間であり、テトラエステル８はＲＢＯＴ寿命が２４７分間であった。本発明のテトラエステルは、高い酸化安定性を有することがわかる。
【産業上の利用可能性】
【００７４】
本発明により、優れた低温流動性および優れた安定性等をバランスよく有する冷凍機油等に用いられるペンタエリスリトールのテトラエステルを提供できる。